(57)【要約】【課題】  グラビア印刷、オフセット印刷等の印刷適性に優れ、湿潤時の引張強度が強く、包装用紙材として好適なコート紙を提供する。【解決手段】  両性ポリアクリルアミド系紙力剤及びポリアミドエピクロロヒドリン系紙力剤を含有する基紙の少なくとも片面にピグメント層を形成したコート紙であって、両性ポリアクリルアミド系紙力剤及びポリアミドエピクロロヒドリン系紙力剤の含有量がパルプ質量に対する固形分比率で０．１〜３．０質量％、両性ポリアクリルアミド系紙力剤とポリアミドエピクロロヒドリン系紙力剤の質量比が２：８〜８：２で、ピグメント層を形成した面の平滑度が５００秒以上、光沢度が５０％以上であるコート紙。ピグメントとしてはタルク、カオリン等を用いることが好ましい。【選択図】  なし【特許請求の範囲】
【請求項１】
両性ポリアクリルアミド系紙力剤及びポリアミドエピクロロヒドリン系紙力剤を含有する基紙の少なくとも片面にピグメント層を形成したコート紙であって、両性ポリアクリルアミド系紙力剤及びポリアミドエピクロロヒドリン系紙力剤の含有量がパルプ質量に対する固形分比率で０．１〜３．０質量％、両性ポリアクリルアミド系紙力剤とポリアミドエピクロロヒドリン系紙力剤の質量比が２：８〜８：２で、ピグメント層を形成した面の平滑度が５００秒以上、光沢度が５０％以上であるコート紙。
【発明の詳細な説明】
【技術分野】
【０００１】
本発明は、湿潤時の引張強度が強く、印刷適性に優れ、包装用紙材に適したコート紙に関する。
【背景技術】
【０００２】
百貨店や小売店等で商品の包装や紙袋等に用いられる包装用紙材としては、主としてヤンキー抄紙機で抄造される片面光沢のいわゆる純白ロール紙の光沢面にグラビア印刷やオフセット印刷等により印刷したものが用いられている。ヤンキー抄紙機で抄紙される純白ロール紙は、表面平滑性や寸法安定性に優れ、グラビア印刷、オフセット印刷に適している。その一方で、紙の欠点である水に弱いという性質を有し、濡れると僅かな力であっても容易に破れてしまうという問題がある。
【０００３】
紙材の耐水性を改善する従来技術としては、例えば紙材の両面にスチレン−ブタジエン共重合体ラテックスから構成される耐水層と所定の填料からなる印刷層を形成した耐水印刷用紙がある（特許文献１）。このように、紙材の表面に疎水性の樹脂層を形成することにより優れた耐水性を付与することが可能であるが、抄紙工程に加えて樹脂層を形成するための工程が必要となり、製造コストが高くなる。また、樹脂層を形成した紙材は比較的厚みがあるうえ、樹脂層に折り皺がつきにくいため、包装用紙材に適用することは困難である。
【特許文献１】特開２００２−６９８９０号公報（請求項１）
【発明の開示】
【発明が解決しようとする課題】
【０００４】
本発明の目的は、グラビア印刷、オフセット印刷等の印刷適性に優れ、湿潤時の引張強度が強く、包装用紙材として好適なコート紙を提供することにある。
【課題を解決するための手段】
【０００５】
本発明者等は鋭意研究の結果、所定量の両性ポリアクリルアミド系紙力剤とポリアミドエピクロロヒドリン系紙力剤とを内添した基紙の表面にピグメント層を形成したコート紙であって、ピグメント層を形成した面が所定の平滑度と光沢度とを有するものは、湿潤時の引張強度に優れるため濡れても破れにくく、印刷適性に優れることを見出し本発明を完成するに到った。
【０００６】
上記課題を解決する本発明は、以下に記載するものである。
【０００７】
〔１〕  両性ポリアクリルアミド系紙力剤及びポリアミドエピクロロヒドリン系紙力剤を含有する基紙の少なくとも片面にピグメント層を形成したコート紙であって、両性ポリアクリルアミド系紙力剤及びポリアミドエピクロロヒドリン系紙力剤の含有量がパルプ質量に対する固形分比率で０．１〜３．０質量％、両性ポリアクリルアミド系紙力剤とポリアミドエピクロロヒドリン系紙力剤の質量比が２：８〜８：２で、ピグメント層を形成した面の平滑度が５００秒以上、光沢度が５０％以上であるコート紙。
【発明の効果】
【０００８】
本発明によれば、低コストで、グラビア印刷、オフセット印刷等の印刷適性に優れ、湿潤時の引張強度が強いコート紙が得られる。また、本発明のコート紙は湿潤強度が強いため、濡れても表面にシワ・チヂレ等が発生せず、美粧性が損なわれない。本発明のコート紙は、包装紙、包袋、紙袋等の包装用紙材及びポスター等の掲示物として好適である。
【発明を実施するための最良の形態】
【０００９】
本発明のコート紙は、ピグメント層を形成する基紙に両性ポリアクリルアミド系紙力剤及びポリアミドエピクロロヒドリン系紙力剤が必須成分として含まれるものである。
【００１０】
基紙としては、白色のものが好ましい。
【００１１】
両性ポリアクリルアミドはポリアクリルアミドにカチオン性の基を導入したポリマーであって、例えばアクリルアミド−ビニルモノマー共重合体、アクリルアミド−ジメチルアミノエチルメタクリレート共重合体等のカチオン性モノマーとアクリルアミドとの共重合体や、マンニッヒ変成ポリアクリルアミド、ホフマン分解ポリアクリルアミド等を挙げることができる。
【００１２】
ポリアミドエピクロロヒドリン系紙力剤としては、例えばポリアミドアミン・エピクロロヒドリンを挙げることができる。
【００１３】
両性ポリアクリルアミド系紙力剤に加えてポリアミドエピクロロヒドリン系紙力剤を使用することにより、乾燥時のみならず湿潤時においても優れた紙力増強効果を得ることができる。
【００１４】
本発明のコート紙における両性ポリアクリルアミド系紙力剤及びポリアミドエピクロロヒドリン系紙力剤の含有量としては、パルプ質量に対する固形分比率で０．１〜３．０質量％とするが、０．５〜２．０質量％とすることが好ましい。０．１質量％未満では、十分な紙力増強効果が得られず、３．０質量％を超えると添加量に見合う効果が得られにくい。また、両性ポリアクリルアミド系紙力剤とポリアミドエピクロロヒドリン系紙力剤の含有量は、質量比で２：８〜８：２とするが、３：７〜７：３とすることが好ましい。両性ポリアクリルアミド系紙力剤に対するポリアミドエピクロロヒドリン系紙力剤の質量比が４を超えると、ピグメントを塗工する塗工ロールと、ピグメント塗工後の工程におけるペーパーロールに汚れが発生する。ポリアミドエピクロロヒドリン系紙力剤に対する両性ポリアクリルアミド系紙力剤の質量比が４を超えると、得られるコート紙の湿潤強度が低下するため、濡れによりシワ、チヂレが生じる。
【００１５】
本発明のコート紙のピグメント層を構成するピグメントとしては、公知の鉱物性白色顔料を制限なく用いることができるが、例えばタルク、カオリン、クレー、炭酸カルシウム、二酸化チタン、水酸化カルシウム、二酸化マグネシウム、シリカ等を挙げることができる。
【００１６】
ピグメント層を構成するピグメントの塗工量としては、紙材の片面につき５〜２５ｇ／ｍ2とすることが好ましく、８〜２０ｇ／ｍ2とすることがより好ましい。５ｇ／ｍ2未満では印刷適性を向上させる効果が十分でなく、２５ｇ／ｍ2を超えると塗工量に見合う効果が得られない傾向がある。
【００１７】
本発明のコート紙は、両性ポリアクリルアミド系紙力剤、ポリアミドエピクロロヒドリン系紙力剤以外の紙力剤や他の添加剤が含まれていてもよい。他の紙力剤としては、例えば、澱粉、酸化澱粉、カルボキシメチル化澱粉等の澱粉；植物ガム；ポリビニルアルコール；カルボキシメチルセルロース等を挙げることができる。添加剤としては、例えばサイズ剤、定着剤、グリオキザール、消泡剤、剥離剤等を挙げることができる。
【００１８】
特に、上記紙力剤とともに基紙にグリオキザールを添加した場合には、本発明のコート紙の湿潤紙力をより高めることができる。グリオキザールの含有量としては、パルプ質量に対する固形分比率で０．１〜０．５質量％することが好ましい。
【００１９】
コート紙のピグメント層を形成した面のＪＩＳ  Ｐ  ８１１９に規定する平滑度は５００秒以上とするが、８００〜３０００秒とすることが好ましい。平滑度が５００秒未満であると、ピグメント層表面の細かい凹凸から、内部に水分が浸透しやすくなり、ピグメント層の割れや、原紙への水分浸透が促進されることになる。ピグメント層を形成した面の平滑度は、塗料中の鉱物性白色顔料の種類、量を調整したり、塗工層形成後にオンマシンカレンダーやスーパーカレンダー処理を施し、その線圧や段数を調節することにより５００秒以上にすることができる。
【００２０】
また、ピグメント層を形成した面のＪＩＳ  Ｐ  ８１４２に規定する光沢度は５０％以上とするが、６０〜９５％とすることが好ましい。光沢度が５０％未満であると印刷ムラが生じやすい。ピグメント層を形成した面の光沢度は、塗料中の鉱物性白色顔料の種類、量を調整したり、塗工層形成後にオンマシンカレンダーやスーパーカレンダー処理を施し、その線圧や段数を調節することにより５０％以上とすることができる。
【００２１】
本発明のコート紙の米坪としては、乾燥質量基準で４０〜２００ｇ／ｍ2とするが、５０〜１６０ｇ／ｍ2とすることが好ましい。
【００２２】
コート紙の厚さとしては、３５〜１８０μｍとすることが好ましく、５０〜１６０μｍとすることがより好ましい。
【００２３】
本発明のコート紙は、両性ポリアクリルアミド系紙力剤及びポリアミドエピクロロヒドリン系紙力剤を添加した紙料を公知の抄紙機を用いて抄紙し、得られた基紙の少なくとも片面にピグメントを含有する塗料を塗工してピグメント層を形成することにより製造できる。
【００２４】
紙料を抄紙する抄紙機としては、例えば長網ヤンキー抄紙機、長網多筒抄紙機等を挙げることができるが、表面平滑性や寸法安定性に優れた紙材が得られることからヤンキー抄紙機を用いることが好ましい。
【００２５】
基紙に塗料を塗工する方法としては公知の方法を用いることができるが、例えばブレードコート、エアナイフコート、カーテンコート、サイズプレスコート、カレンダーコート、グラビアコート、ロールコート等が使用できる。
【００２６】
得られた基紙に塗工する塗料には、ピグメントの他、バインダー等の通常用いられる成分を配合することができる。
【００２７】
バインダーとしては、公知の接着剤を制限なく用いることができるが、例えば、スチレン−ブタジエンラテックス、酢酸ビニル共重合体、アクリル共重合体等を挙げることができる。
【００２８】
塗料には、耐水化剤を添加することが好ましい。塗料に耐水化剤を添加することにより基紙に水分が浸透することを防止してコート紙の耐水性をより高めることができる。耐水化剤としては公知のものを制限なく使用できるが、ポリアミド系樹脂；ポリアミン系樹脂；ポリテトラフルオロエチレン、ポリクロロトリフルオロエチレン等のフッ素樹脂；グリオキザール等を挙げることができる。
【実施例】
【００２９】
実施例１
叩解したパルプ（針葉樹材クラフトパルプ３０質量％、広葉樹材クラフトパルプ７０質量％）を水中に分散させ、両性ポリアクリルアミド系紙力剤（星光ＰＭＣ株式会社製  ＳＤＳ−２８１）とポリアミドエピクロロヒドリン系紙力剤（星光ＰＭＣ株式会社製  ＷＳ−５４７）とを添加した紙料をヤンキー抄紙機により抄紙し、基紙を得た。基紙における両性ポリアクリルアミド系紙力剤の含有量はパルプ質量に対する固形分比率で０．８質量％、ポリアミドエピクロロヒドリン系紙力剤の含有量は０．４質量％であった。ピグメントとしてクレー９０質量％と炭酸カルシウム１０質量％を混合した塗料を基紙の光沢面にコートし、紙材を得た。なお、ピグメント塗工量は１５ｇ／ｍ2とし、得られた紙材の米坪は１００ｇ／ｍ2、厚さは９５μｍであった。
【００３０】
実施例２〜６、比較例１〜５
紙力剤の含有量を表１又は２に示す値とした以外は、実施例１と同様にして紙材を得た。
【００３１】
実施例１〜６、比較例１〜５で得られた紙材の引張強度残存率、印刷適性、及び印刷外観変化を下記の方法により評価した。更に紙材のピグメント塗工面の平滑度及び光沢度の測定をそれぞれＪＩＳ  Ｐ  ８１１９、ＪＩＳ  Ｐ  ８１４２の規定により行った。結果を表１及び２に示す。
【００３２】
〈引張強度残存率〉
ＪＩＳ  Ｐ  ８１１３の試験方法にて、紙の乾燥時と湿潤時における縦方向及び横方向の引張強度を測定した。紙材の乾燥時の縦方向及び横方向の引張強度平均値を乾燥時引張強度、紙材の湿潤時の縦方向及び横方向の引張強度平均値を湿潤時引張強度とし、下記式より引張強度残存率を測定した。
【００３３】
引張強度残存率＝（湿潤時引張強度／乾燥時引張強度）×１００（％）
〈印刷適性〉
オフセット枚葉印刷機（ローランド社製）を使用して、紙材のピグメント塗工面にベタ印刷及びグラデーション印刷パターンを印刷した。印刷面のムラ、白ヌケを目視で観察し、下記の基準で評価した。
○：印刷ムラ、白ヌケが認められない。
△：若干の印刷ムラ、白ヌケが認められる。
×：印刷ムラ、白ヌケが著しい。
【００３４】
〈印刷外観変化〉
紙材のピグメント塗工面にオフセット枚葉印刷機（ローランド社製）で写真調の印刷を施し、水中に２４時間浸漬した。紙材を取り出した後、室温で十分に乾燥し、印刷面のシワ・チヂレによる美粧性の変化を目視で観察し、下記の基準で評価した。
○：シワ・チヂレが認められず美粧性が損なわれていない。
△：若干のシワ・チヂレが認められる。
×：シワ・チヂレが著しく美粧性に劣る。
【００３５】
【表１】
2005248394.tif 000002
【００３６】
【表２】
2005248394.tif 000003
Ａ：両性ポリアクリルアミド系紙力剤
Ｂ：ポリアミドエピククロロヒドリン系紙力剤